МУЛЬТИМОДАЛЬНАЯ ПОЛИЭТИЛЕНОВАЯ СМОЛА ДЛЯ ТРУБЫ, ПОЛУЧЕННАЯ С ПОМОЩЬЮ КАТАЛИЗАТОРА С ЕДИНЫМ ЦЕНТРОМ ПОЛИМЕРИЗАЦИИ НА МЕТАЛЛЕ

1. Полиэтиленовая композиция, включающая полиэтиленовую основную смолу, которая содержит
а. сополимер этилена в качестве фракции (A) и
б. гомо- или сополимер этилена в качестве фракции (B),
причем фракция (A) имеет более низкую молекулярную массу, чем фракция (B), где полиэтиленовую основную смолу могут получать способом полимеризации, в котором при полимеризации по меньшей мере одной из фракций (А) и (В) применяют катализатор с единым центром полимеризации на металле (SSC), и основная смола имеет
3
(i) плотность ниже 940 кг/м,
2
(ii) CTP (скорость течения расплава) при 190°C/2,16 кг от 0,01 до 10 г/10 мин
и композиция имеет
(iii) модуль изгиба от 400 до 820 МПа.
2
2. Полиэтиленовая композиция по п.1, где полиэтиленовая композиция имеет ударную вязкость по Шарпи при 0°C по меньшей мере 10 кДж/м по результатам измерения согласно ISO 179 (Международная организация по стандартизации).
3. Полиэтиленовая композиция по п.1, где полиэтиленовая композиция демонстрирует в испытании RCP-S4 (определение стойкости к быстрому распространению трещин) критическую температуру +2°C или ниже по результатам измерения согласно ISO 13477.
4. Полиэтиленовая композиция по п.1, где полиэтиленовая композиция имеет значение медленного распространения трещин по меньшей мере 165 ч по результатам испытания трубы с надрезом согласно ISO 13479 при 80°C и нагрузке 5,4 МПа.
5. Полиэтиленовая композиция по п.1, где полиэтиленовая композиция имеет номинальную величину минимальной длительной прочности (MRS) по меньшей мере 6,3 по результатам измерения согласно ISO/TR 9080.
6. Полиэтиленовая композиция по п.1, где молекулярно-массовое распределение полиэтиленовой основной смолы составляет от 5 до 25.
4
20
7. Полиэтиленовая композиция по п.1, где фракция (A) представляет собой сополимер этилена и C-C альфа-олефиновых сомономеров.
3
8. Полиэтиленовая композиция по п.1, где фракция (A) имеет плотность от 920 до 962 кг/м.
2
9. Полиэтиленовая композиция по п.1, где фракция (A) имеет скорость течения расплава (190°C/2,16 кг) CTP от 10 до 300 г/10 мин.
10. Полиэтиленовая композиция по п.1, где в полиэтиленовой смоле массовое соотношение фракции (A) и фракции (B) составляет от 60:40 до 40:60.
11. Способ получения полиэтиленовой композиции, содержащей полиэтиленовую основную смолу, которая включает
а. сополимер этилена в качестве фракции (A) и
б. гомо- или сополимер этилена в качестве фракции (B),
причем фракция (A) имеет более низкую молекулярную массу, чем фракция (B), где при полимеризации по меньшей мере одной из фракций (A) и (B) применяют катализатор с единым центром полимеризации на металле (SSC), где полученная основная смола
3
(i) имеет плотность ниже 940 кг/м и
2
(ii) CTP при 190°C/2,16 кг от 0,001 до 10 г/10 мин
и композиция имеет
(iii) модуль изгиба от 400 до 820 МПа.
12. Труба, изготовленная из полиэтиленовой композиции по п.1.
13. Применение полиэтиленовой композиции по п.1 для производства трубы.